(57)【要約】【課題】人工錆石について、簡易な手順で天然錆石の質感・風合いを忠実に再現できるようにする。【解決手段】粒状石と液状合成樹脂とを所定割合で混合して作成したペースト状の成型用組成物２３，３３を、モデル錆石の表面を型取りしてなる型枠内２，３に投入または塗って固化させ、脱型することにより成型体１０とした後、成型体１０表面に石錆状の色彩を付与する人工錆石の製造方法において、成型用組成物２３，３３を型枠２，３に投入または塗る前に、型枠２，３内面に酸化または水酸化により錆を生じる金属粉を散布しておき、成型作業により石肌状に形成される成型体１０表面に金属粉の粒体を少なくとも一部が埋没した状態で固定させ、脱型後に金属粉を酸化または水酸化させて錆を生じさせる、ことを特徴とするものとした。【選択図】図４
2008290904.tif 000002
【特許請求の範囲】
【請求項１】
粒状石と液状合成樹脂とを所定割合で混合して作成したペースト状の成型用組成物を、モデル錆石の表面を型取りしてなる型枠内に投入または塗って固化させ、脱型することにより成型体とした後、該成型体表面に石錆状の色彩を付与する人工錆石の製造方法において、
前記成型用組成物を前記型枠に投入または塗る前に、該型枠内面に酸化または水酸化により錆を生じる金属粉を散布しておき、成型作業により石肌状に形成される前記成型体の表面に前記金属粉の粒体を少なくとも一部が埋没した状態で固定させ、脱型後に前記金属粉を酸化または水酸化させて錆を生じさせる、
ことを特徴とする人工錆石の製造方法。
【請求項２】
前記金属粉は鉄粉または銅粉である、ことを特徴とする請求項１に記載した人工錆石の製造方法。
【請求項３】
前記金属粉を構成する金属粒の粒径は、５０μｍ〜１７００μｍであることを特徴とする請求項１または２に記載した人工錆石の製造方法。
【請求項４】
前記金属粉の散布量は、２５ｇ〜７５ｇ／ｍ２であることを特徴とする請求項１，２または３に記載した人工錆石の製造方法。
【請求項５】
前記型枠の内側面は、ゲル状樹脂からなることを特徴とする請求項１，２，３または４に記載した人工錆石の製造方法。
【請求項６】
前記成型体の表面に、酸化または水酸化により錆を生じる金属を塩化物として含有する溶液を塗布し、塗布後に金属が錆びることにより略均一な石錆状の色彩を全体的に生じさせる、ことを特徴とする請求項１，２，３，４または５に記載した人工錆石の製造方法。
【請求項７】
前記モデル錆石は略平板状または平板を湾曲させた形状のものであり、前記型枠が上面形成用と下面形成用の２つからなり、各々内面に前記成型用組成物を塗った後に、成型用組成物同士が密着するように前記両型枠を合わせで一体的に成型するものとし、且つ、一方の前記型枠用の成型用組成物に予め合成樹脂の固化を遅らせる遅延剤を混入しておくことにより、前記両型枠の成型用組成物の固化タイミングを一致させながら成型する、ことを特徴とする請求項１，２，３，４，５または６に記載した人工錆石の製造方法。
【請求項８】
前記両型枠を合わせる際に、一方の前記型枠の成型用組成物表面に繊維材を略均一に配置しておき、成型により内部に強化用繊維を備えたものとする、ことを特徴とする請求項７に記載した人工錆石の製造方法。
【請求項９】
請求項７または８に記載した人工錆石の製造方法により製造され、略平板状または平板を湾曲させた形状を有しており、表面に固定された前記金属粉が錆を生じて石錆模様の一部を表している、ことを特徴とする盆栽用錆石。
【発明の詳細な説明】
【技術分野】
【０００１】
本発明は、人工錆石の製造方法及びそれによる盆栽用錆石に関し、殊に、表面に石錆を有して天然錆石の風合いを備えた人工錆石の製造方法、及び石付き等の盆栽用として用いられる錆石に関する。  
【背景技術】
【０００２】
近年、天然石を摸してモルタルや樹脂等で成型してなる人工石（擬石）が広く普及している。例えば、不飽和ポリエステル樹脂等の合成樹脂に砕石砂を配合して天然石の表面から型取りした型枠で成型してなる人造石材が、特開平８−２６７６６６号公報に記載されている。これは、高価で重量の嵩みやすい天然石に対し安価且つ軽量でしかも天然石に近い風合いを備えている点を特徴としており、需要の高いものとなっている。
【０００３】
ところで、盆栽の分野では表面に金属錆（石錆）を生じて経年により一層味わい深くなるという特徴を有する錆石が使用され、石付用の平石等の用途で重宝されている。この錆石は天然の鞍馬石に代表されるように産出量の少ない貴重なものが多く、高価であるとともに目的に応じた形状の石を確保することが極めて困難な状況となっている。
【０００４】
そこで、このような貴重な錆石を樹脂成型等により人工的に作成することが試みられている。しかし、錆石独特の表面の質感・風合いを再現することは実際には容易ではなく、また、より忠実に再現するには複数の人手による多数の手間を要することから製造コストが高騰しやすいものとなる。そのため、人工錆石は人工石を製作する利点を確保しにくく、実際には殆ど普及していないのが現状である。
【特許文献１】特開平８−２６７６６６号公報
【発明の開示】
【発明が解決しようとする課題】
【０００５】
本発明は、上記のような問題点を解決しようとするものであり、人工錆石について、簡易な手順で天然錆石の質感・風合いを忠実に再現できるようにすることを課題とする。
【課題を解決するための手段】
【０００６】
そこで、本発明は、粒状石と液状合成樹脂とを所定割合で混合して作成したペースト状の成型用組成物を、モデル錆石の表面を型取りしてなる型枠内に投入または塗って固化させ、脱型することにより成型体とした後、この成型体の表面に石錆状の色彩を付与する人工錆石の製造方法において、成型用組成物を型枠に投入または塗る前に、型枠内面に酸化または水酸化により錆を生じる金属粉を散布しておき、成型作業により石肌状に形成される成型体表面に金属粉の粒体を少なくとも一部が埋没した状態で固定させ、脱型後に金属粉を酸化または水酸化させて錆を生じさせる、ことを特徴とする人工錆石の製造方法とした。
【０００７】
このように、型枠内側面に錆を生じる金属粉を散布しておき、成型の過程で成型体表面にこれを固定させその後錆びさせることにより、過大な手間を要することなく比較的容易に成型体表面に金属粉由来の錆による石錆状の色彩を付与して石錆の質感・風合いを表すものとなる。
【０００８】
この場合、その金属粉を鉄粉とすることで時間の経過に伴い人工錆石表面に鉄錆状の質感・風合いを与えることができ、或いは金属粉を銅粉とすることで銅錆状の質感・風合いを与えることができる。
【０００９】
また、上述した人工錆石の製造方法において、金属粉を構成する金属粒の粒径を５０μｍ〜１７００μｍとすれば、成型体表面から適度な深さで埋没して固定されやすいとともに、経年による錆が金属粒の周囲に滲んでより天然石に近い外観を表すものとなり、金属粉の散布量を２５ｇ〜７５ｇ／ｍ２とすれば、成型体表面に生じる錆の濃さが適度なものとなり、より自然な外観を表現するものとなる。
【００１０】
さらに、上述した人工錆石の製造方法において、型枠の内側面がゲル状樹脂からなるものとすれば、金属粉を散布した際にこれが一時的に内側面に付着しやすくなるため、所望の散布状態を確保しやすいものとなる。
【００１１】
さらにまた、上述した人工錆石の製造方法において、成型体の表面に酸化または水酸化により錆を生じる金属を塩化物として含有する溶液を塗布し、塗布後に金属が錆びることにより略均一な石錆状の色彩を全体的に生じさせる、ことを特徴とするものとすれば、微細な金属分子が短期間で錆を生じた後に風化により退色し、その一方で金属粉による錆が発生するようになるため、天然錆石の錆の発生過程を忠実に再現しやすいものとなる。
【００１２】
加えて、上述した人工錆石の製造方法において、使用するモデル錆石は略平板状または平板を湾曲させた形状のものであり、その型枠は上面形成用と下面形成用の２つからなり、各々内面に成型用組成物を塗った後に、成型用組成物同士が密着するように両型枠を合わせて一体的に成型するものとし、且つ、一方の型枠用の成型用組成物に合成樹脂の固化を遅らせる遅延剤を予め混入しておくことにより、両型枠の成型用組成物の固化タイミングを一致させながら成型するものとすれば、両型枠における成型のための各手順のタイミングを一致させる必要のないものとなり、一人または少人数でも容易に作成できるものとなる。
【００１３】
この場合、両型枠を合わせる際に、一方の型枠の成型用組成物表面に繊維材を略均一に配置しておき成型により内部に強化用繊維を備えるものとした人工錆石の製造方法とすれば、作成された人工錆石が一層強度に優れたものとなって、薄く作成しても耐久性を確保しやすいものとなる。
【００１４】
さらに加えて、上述した上面用と下面用の２つの型枠で作成する人工錆石の製造方法で製造されたものであって、略平板状または平板を湾曲させた形状を有しており、表面に固定された金属粉が錆を生じて石錆模様の一部を表していることを特徴とする盆栽用錆石とすれば、比較的容易に天然錆石の風合い・外観を与えたものとして提供できるものとなる。
【発明の効果】
【００１５】
型枠内面に金属粉を散布して石肌状に形成した表面に固定するものとし、その後金属粉に錆を生じさせるものとした本発明によると、簡易な手順で天然錆石の質感・風合いを忠実に再現できるものである。
【発明を実施するための最良の形態】
【００１６】
以下に、図１乃至４の縦断端面図を参照しながら、本発明を実施するための最良の形態を説明する。尚、本発明において、粒径はふるいの目開きサイズで表すものとし、例えば粒径２．０ｍｍ〜４．０ｍｍの場合、目開き４．０ｍｍと目開き２．０ｍｍの上下２種類のふるい間でふるい残されるサイズのものをいい、両サイズの間における任意の２種類のサイズのふるい（例えば３．０ｍｍと２．５ｍｍ）間でふるい残されるサイズの粒径も含むものとする。
【００１７】
本実施の形態では、主として盆栽の石付き等に用いる略平板状またはこれを湾曲させた形状の人工錆石を製造する場合について説明する。これは、例えば石付きに用いる鞍馬石等の天然錆石は産出量が少なく高価であり、比重が重く持ち運びに不便であることに加え、薄板状とした場合に脆く割れやすいという欠点を有しているのに対し、細かい粒状の石を比重の軽い合成樹脂をバインダにして成型したことで、低コストで所望の形状の錆石を容易に再現できることに加えて軽く堅牢なものが得られる、というメリットが期待されるからである。
【００１８】
その製造方法は、先ず図１（Ａ）を参照して、曲面板状節理を有するモデル錆石として両短側が上向きに湾曲した形状の錆石１Ａを用いて、その上下両面側をシリコン樹脂等のゲル状樹脂３１，２１で型取りを行ない、内側面に石肌を写してなる型枠２，３を作成するものであるが、両型枠２，３の外面側には形態保持目的で比較的硬質で適度な強度を確保可能な厚さを有する外枠２２，３２を設けることが推奨される。型枠２，３ができたら、図１（Ｂ）に示すように、大気中でも錆を生じやすい金属を微細化してなる金属粉５０（粒径５０μｍ〜１７００μｍ、好ましくは１００μｍ〜３００μｍ）をほぼ均一になるように型枠２，３の内側面に２５ｇ〜７５ｇ／ｍ２（好ましくは４５ｇ〜５５ｇ／ｍ２）散布しておく。
【００１９】
次に、一方の型枠内に塗る成型用組成物を作成する。例えば、上用の型枠３の場合、粒状砕石（粒径２．０ｍｍ以下で石肌状に形成する観点から粒径０．１ｍｍ〜０．４ｍｍの粉状体を２０〜４０重量％含む粒状砕石約４質量部と、粒径２．０ｍｍ〜３．０ｍｍの粒状砕石約１質量部の混合物が好ましい）を容器に投入し、これに不飽和ポリエステル樹脂等の液状合成樹脂を約１．５質量部、適当量の樹脂硬化剤、必要に応じて適当量の樹脂たれ防止剤を投入して混合・撹拌し、成型用組成物３３を得る。この場合、上下の型枠３，２間で成型用組成物を作成し各々塗り終わるまでの時間差を計算して、両型枠３，２を密着させる時に樹脂硬化のタイミングを一致させるための量を決めておき、硬化遅延剤を先に作成する方に混入しておく。  
【００２０】
尚、成型用組成物３３の量は、型枠３の内側面に塗った場合に所望の厚さとなる量を計算しておき作成するものとする。そして、図２（Ａ）に示すように、これを型枠３内側面にほぼ均一の厚さになるように塗り広げ、ある程度均一にならしたら、図２（Ｂ）に示すように、その表面にガラス繊維材等の強化用繊維３４を、単繊維のまま、或いはメッシュ状に織ったものとして、ほぼ均一になるように広げて置き、押圧して貼り付ける。この作業に伴い、型枠３の内側面で石肌を写すゲル状樹脂３１側に付着していた金属粉５０の粒が成型用組成物３３の表面に少なくとも一部を埋没した状態となり、成型後に表面となる部分に固定される。
【００２１】
次に、もう一方の下側の型枠２用として、前述の成型用組成物３３と同様の比率の組成で（後に作成する関係で硬化遅延剤を入れていない）成型用組成物２３を用意する。この場合、図３に示すように下側の型枠２の場合は厚めに作成するために前述の約倍量の成型用組成物２３を型枠２内側面に塗り広げる。尚、前述と同様に成型用組成物２３表面には金属粉５０が埋設されるが、この状態において、両型枠２，３に塗った成型用組成物２３，３３の固化状況は同じ段階となるように調整してあり、未だ完全に固化せずに互いに接着可能な状態である。
【００２２】
成型用組成物２３，３３を塗った両型枠２，３が準備できたら、図４（Ａ），（Ｂ）に示すように、これら成型用組成物２３，３３側の面を合わせて密着させるように重ね合わせ、クランプ等の固定用器具で固定し、必要に応じて砂袋等の錘を載せて上から圧迫する。その後、成型用組成物の硬化が確認できたら、脱型して、モデル錆石１Ａの外形をコピーした成型体１０を得る。
【００２３】
次に、錆石の石肌を写した成型体１０の表面に図４（Ｃ）に示すように、塩化第二鉄溶液等の塩化金属溶液６０を刷毛等で塗って乾燥させる。この塩化金属として、型枠内に散布した金属粉５０と同種金属で比較的容易に錆を生じるものが好ましい。このようにすることで、小さな金属分子がほぼ均一に表面に塗布されるため、屋外に置いておくことで比較的短期間で表面全体に均一的な錆を生じる。尚、所望の外観・風合いが出るまで、必要に応じて複数月に亘って複数回塗布すればよく、その後、盆栽用として好適な人工錆石１Ｂを得る（図４（Ｄ））。  
【００２４】
尚、金属粉５０は樹脂内にその一部を埋め込まれている関係で、錆が目立つまでには時間を要する。例えば、塩化第二鉄溶液と鉄粉の組み合わせでは、短期間で塩化第二鉄由来の赤錆が表面全体に広がるが、年単位の時間の経過による風化でその錆色が退色して薄くなってくる。この表面の赤錆が退色するに従い、鉄粉を中心点とした落ち着いた色の錆が滲むように広がり始める。そのため、これらの錆が複合されて全体的に天然石錆のような外観・風合いを醸し出す。
【００２５】
このような製造方法により作成された人工錆石は、上述のように、一人の作業員でも行える比較的簡易な手順で完成するため、比較的低コストで製造可能なものである。そして、例えば鉄錆を付与したものは、鞍馬石のような天然錆石の風合いを有するものとなり、銅錆を付与したものは緑青による落ち着いた質感が特徴的なものとなって、盆栽の石付け用途とした場合に、極めて趣き深いものとなる。また、経年の風化により表面の質感・風合いがさらに変化して一層天然錆石に近い外観を呈するものとなる。
【００２６】
次に、実施例により本発明の人工錆石の製造方法について、さらに詳細な説明を行う。尚、本実施例では一人の作業者で製作しており同時に二つの作業を行えない関係で、以下の説明においてはその作成手順の時系列通りに記載して説明する。
【実施例】
【００２７】
（型枠の作成）
先ず、盆栽の石付け用天然錆石（薄板状で両端側が上に反っている。上面の長径約６５ｃｍ、短径約３０ｃｍ）の外面総てを０．５ｃｍ〜１．０ｃｍの厚さに粘土で覆い、その上下外面に、不飽和ポリエステル樹脂（商品名：リゴラック（登録商標）、品番１５８５ＢＱＴＭ、昭和高分子製）を１．０ｃｍ程度の厚さで上下面別々に形成させて上下の外枠を作成する。尚、この不飽和ポリエステル樹脂１００重量部に対し１重量部の硬化剤（メチルエチルケトンパーオキサイドジメチルフタレート、商品名：パーメックＮ（登録商標）、日本油脂製）を混入した。
【００２８】
そして、外枠が固化したら粘土を外し、粘土があった空間に液状のシリコン樹脂（ＫＥ−１４１７、信越化学工業製）を注入し、シリコン樹脂が固まったら上下の枠体に分割する。この場合、シリコン樹脂２０重量部に対し、硬化剤（ＣＡＴ−１４１７−４０、信越化学工業製）を１重量部混入した。上下の枠体が完成したら、各枠体の内側面に各々、鉄粉（試薬鉄粉、粒径：１００メッシュ＝１５０μｍ、品番：２００７１−０１、関東化学製）を、スプーンを使って５０ｇ／ｍ２の量でまんべんなく散布した（総量２０ｇ）。
【００２９】
（成型用組成物Ａの作成：上用）
上の枠体用として、粒状の砕石を粒径２．０ｍｍ以下（粒径０．１ｍｍ〜０．４ｍｍの粉状体３０重量％含む）のもの１．９ｋｇと、粒径２．０ｍｍ〜３．０ｍｍのもの０．５ｋｇとを混合して撹拌用容器に投入した。一方、不飽和ポリエステル樹脂（商品名：リゴラック（登録商標）、品番２２６５ＢＦＵ、昭和高分子製）０．７ｋｇ、樹脂防たれ剤（商品名：レオロシール（登録商標）、トクヤマ製）２０ｇを樹脂用容器に入れて撹拌し、さらにこれに硬化遅延剤（スチレン９０〜１００％、商品名：リゴラック（登録商標）、昭和高分子製）７ｇと、硬化剤（メチルエチルケトンパーオキサイドジメチルフタレート、商品名：パーメックＮ（登録商標）、日本油脂製）７ｇを入れて撹拌し、これを前述の砕石を入れた撹拌用容器に入れて電動撹拌機で充分に撹拌して成型用組成物Ａを作成した。
【００３０】
（成型用組成物Ａの型枠への塗り付け：上用）
成型用組成物Ａを上用の型枠の内側面（シリコン樹脂面）にほぼ同じ厚さになるように塗り広げた。塗り広げた成型用組成物の上面に市販のガラス繊維をシート状に広げたものを均一な状態となるように置き、押圧して貼り付けた。
【００３１】
（成型用組成物Ｂの作成：下用）
下の枠体用として、粒状の砕石を粒径２．０ｍｍ以下（粒径０．１ｍｍ〜０．４ｍｍの粉状体３０重量％含む）のもの３．８ｋｇと、粒径２ｍｍ〜３ｍｍのもの１．０ｋｇとを混合して撹拌用容器に投入した。そして、不飽和ポリエステル樹脂（商品名：リゴラック（登録商標）、品番２２６５ＢＦＵ、昭和高分子製）１．４ｋｇ、樹脂防たれ剤（商品名：レオロシール（登録商標）、トクヤマ製）４０ｇを樹脂用容器に入れて撹拌し、これに前述の硬化剤１４ｇを入れて撹拌し、これをさらに前述の砕石を入れた撹拌用容器に入れて電動撹拌機で充分に撹拌して成型用組成物Ｂを作成した。
【００３２】
（成型用組成物Ｂの型枠への塗り付け：下用）
成型用組成物Ｂを下の型枠の内側面（シリコン樹脂面）にほぼ同じ厚さになるように塗り広げた。この場合、成型用組成物Ａの倍量であることから上用の約２倍の厚さとなった。
【００３３】
（上下一体化した成型体の作成）
次に、下の型枠の上に上の型枠を重ね、成型用組成物Ｂと成型用組成物Ａとを密着させ、クランプで両型枠の縁の複数箇所を挟むとともに錘を載せて充分に密着させた。その６時間経過後、両成型用組成物Ａ，Ｂの樹脂の固化を確認してから脱型して、モデル錆石の外形を写し取った成型体を得た。
【００３４】
（成型体の表面処理）
この成型体の表面に、塩化第二鉄溶液（ＦｅＣｌ３  ３７％以上、西毛化学工業製）を原液のまま刷毛でまんべんなく塗り、屋外に放置して天日乾燥させた。この塗り作業を６０日間に５回行ない（総塗布量８００ｍｌ）、人工錆石が完成した。
【００３５】
（完成した人工錆石の状態）
この人工錆石の外観写真（上面側）を示す図５を参照して、写真から分かるように、この人工錆石は石肌の表面形状を有しているとともに不均一な石錆状の色彩が出ており、図６の拡大した外観写真（裏側面）に示すように天然錆石のような石肌表面の風合いを備えていることが分かる。この状態で、脱型から６０日経過しているが、脱型直後は、鉄粉により全体的に黒色がかっていたものが塩化第二鉄が錆びたことで全体的に赤錆色を呈したものとなっている。
【００３６】
尚、本実施の形態の人工錆石は、屋外に放置しておくことにより、当初は赤錆系の色が強いが経年の風化により赤錆色は退色する。一方、経年により樹脂の表面に埋め込まれた鉄粉が錆を生じ、その部分を中心に暗色系の錆色がにじむように広がる。従って、年数の経過した天然錆石と同様に落ち着いた錆色となり、盆栽用錆石等の観賞用として好適なものとなる。
【００３７】
また、前述の説明では鉄粉と塩化鉄溶液により表面に鉄錆を表した場合を説明したが、銅粉と塩化銅溶液を用いても同様に作成することができる。この場合は緑青系の錆色が出て、鉄系の石錆とは違った風合いを与えることができる。さらに、製造工程の最初に型取りに使用したモデル錆石は、天然錆石であることが好ましいが、その入手が困難な場合は人工錆石を使用することもできる。
【００３８】
以上、述べたように、本発明の製造方法により作成した人工錆石は、天然錆石の外観に極めて近いものとなり、その製造工程は一人でも充分に実施できる簡易なものであるため、比較的低コストで製造できるものである。
【図面の簡単な説明】
【００３９】
【図１】（Ａ）は、本発明における実施の形態の人工錆石の製造方法において、天然錆石から上下の型枠を採取した状態を示す縦断端面図、（Ｂ）は採取した型枠（上側）のシリコン樹脂面側に金属粉を散布する状態を示す縦断端面図。
【図２】（Ａ）は、図１（Ｂ）の型枠の内側面に成型用組成物を塗った状態を示す縦断端面図、（Ｂ）は（Ａ）の型枠に塗った成型用組成物の表面にガラス繊維を貼り付ける作業を示す縦断端面図。
【図３】採取した型枠（下側）の内側面に成型用組成物を塗った状態を示す縦断端面図。
【図４】（Ａ）は、図３の下側の型枠に図２（Ｂ）の上側の型枠を重ねるために位置合わせをした状態を示す縦断端面図、（Ｂ）は両型枠を重ねて密着させた状態を示す縦断端面図、（Ｃ）は、脱型して得た成型体に塩化金属溶液を塗る作業を示す縦断端面図、（Ｄ）は、出来上がりの人工錆石を示す縦断端面図。
【図５】本発明の実施例により作成した人工錆石上面側の外観写真。
【図６】図５の人工錆石の石肌表面の状態（裏面側）を示す拡大した外観写真。
【符号の説明】
【００４０】
１Ｂ  人工錆石、２，３  型枠、１０  成型体、２１，３１  ゲル状樹脂、２２，３２  外枠、２３，３３  成型用組成物、３４  補強用繊維、５０  金属粉
【図１】
2008290904.tif 000003
【図２】
2008290904.tif 000004
【図３】
2008290904.tif 000005
【図４】
2008290904.tif 000006
【図５】
2008290904.tif 000007
【図６】
2008290904.tif 000008